(57)【要約】  物品は、ポリ乳酸第１層、および第１層に直接隣接する第２層を含む。第２層は、エチレン／不飽和エステルコポリマー、エチレン／アルキル（メタ）アクリレート／グリシジル（メタ）アクリレートコポリマー、およびスチレン系ブロックコポリマーのいずれかを含む。物品は収縮チューブであり得る。
2009535236.tif 000002
【特許請求の範囲】
【請求項１】
ポリ乳酸を含む第１層；
第１層に直接隣接する第２層であり、
ｉ）エチレン／不飽和エステルコポリマー（エチレン／不飽和エステルコポリマーの不飽和エステルコモノマー含量は、第２層の重量に対して少なくとも約３５ｗｔ％である。）；
ｉｉ）エチレン／アルキル（メタ）アクリレート／グリシジル（メタ）アクリレートコポリマー（エチレン／アルキル（メタ）アクリレート／グリシジル（メタ）アクリレートコポリマーの不飽和エステルコモノマー含量は第２層の重量に対して少なくとも約３０ｗｔ％である。）；および
ｉｉｉ）第２層の重量に対して少なくとも約３０ｗｔ％のスチレン系ブロックコポリマー（第２層の重量に対して最大で約７３ｗｔ％のスチレンコモノマー含量を有する。）
の１つ以上から選択されるコポリマーを含む第２層
を備える物品。
【請求項２】
第１層が、第１層の重量に対して、少なくとも約５０ｗｔ％、または少なくとも約９０ｗｔ％、または少なくとも約９５ｗｔ％のポリ乳酸を含む、請求項１の物品。
【請求項３】
第２層が、第２層の重量に対して少なくとも約５０ｗｔ％、または少なくとも約８０ｗｔ％の選択されたコポリマーを含む、請求項１または２の物品。
【請求項４】
さらに第３層（第３層の重量の約５０％未満のポリ乳酸を含む。）を備え、第３層が第２層に直接隣接している、請求項１から３のいずれかの物品。
【請求項５】
第３層が、ポリオレフィン、ポリエステル、ポリスチレン、およびポリアミドから選択される１種以上のポリマーを、第３層の重量の少なくとも約５０％含む、請求項４の物品。
【請求項６】
第３層が、ポリエチレン、ポリプロピレン、プロピレン／エチレンコポリマー、エチレン／環状オレフィンコポリマー、およびエチレン／ビニルアセテートコポリマーから選択される１種以上のポリオレフィンを含む、請求項５の物品。
【請求項７】
多層フィルムである、請求項１から６のいずれかの物品。
【請求項８】
第１層が多層フィルムの外層である、請求項７の物品。
【請求項９】
第１層が多層フィルムの内層である、請求項７の物品。
【請求項１０】
第２層が多層フィルムの内層である、請求項７の物品。
【請求項１１】
多層フィルムであり、第３層が多層フィルムの外層である、請求項４から６のいずれかの物品。
【請求項１２】
多層フィルムが、１００℃において少なくとも１つの方向に少なくとも約１０％の自由収縮を有する、請求項７から１１のいずれかの物品。
【請求項１３】
多層フィルムの全体の密度が約１ｇ／ｃｃ未満である、請求項１２の物品。
【請求項１４】
多層フィルムの全体の密度が約１ｇ／ｃｃを超える、請求項１２の物品。
【請求項１５】
多層フィルムが、最大で約３０％のヘーズを有する、請求項７から１４のいずれかの物品。
【請求項１６】
シートである、請求項１から６のいずれかの物品。
【請求項１７】
トレイである、請求項１から６のいずれかの物品。
【請求項１８】
第２層の選択されたコポリマーがエチレン／不飽和エステルコポリマーを含み、エチレン／不飽和エステルコポリマーの不飽和エステルコモノマー含量が、第２層の重量に対して、少なくとも約３５ｗｔ％、または少なくとも約３９ｗｔ％、または少なくとも約４０ｗｔ％、または少なくとも約４３ｗｔ％、または少なくとも約５０ｗｔ％である、請求項１から１７のいずれかの物品。
【請求項１９】
エチレン／不飽和エステルコポリマーの不飽和エステルコモノマー含量が、第２層の重量に対して、最大で約８０ｗｔ％、または最大で約７５ｗｔ％、または最大で約７０ｗｔ％である、請求項１８の物品。
【請求項２０】
エチレン／不飽和エステルコポリマーが、無水物で変性されたエチレン／不飽和エステルコポリマーを含む、請求項１８または１９の物品。
【請求項２１】
エチレン／不飽和エステルコポリマーが、４から１２個の炭素原子を有する脂肪族カルボン酸のビニルエステルコモノマーを含む、請求項１８から２０のいずれかの物品。
【請求項２２】
脂肪族カルボン酸のビニルエステルコモノマーがビニルアセテートコモノマーを含む、請求項２１の物品。
【請求項２３】
エチレン／不飽和エステルコポリマーが、４から１２個の炭素原子、好ましくは４から８個の炭素原子を有するアルキル（メタ）アクリレートコモノマーを含む、請求項１８から２０のいずれかの物品。
【請求項２４】
アルキル（メタ）アクリレートコモノマーが、メチルアクリレート、エチルアクリレート、イソブチルアクリレート、ｎ−ブチルアクリレート、ヘキシルアクリレート、および２−エチルヘキシルアクリレート、メチルメタクリレート、エチルメタクリレート、イソブチルメタクリレート、ｎ−ブチルメタクリレート、ヘキシルメタクリレート、および２−エチルヘキシルメタクリレートの１種以上から選択されるコモノマーを含む、請求項２３の物品。
【請求項２５】
第２層の選択されたコポリマーがエチレン／アルキル（メタ）アクリレート／グリシジル（メタ）アクリレートコポリマーを含み、エチレン／アルキル（メタ）アクリレート／グリシジル（メタ）アクリレートコポリマーの不飽和エステルコモノマー含量が、第２層の重量に対して、少なくとも約３０ｗｔ％、または少なくとも約３２ｗｔ％、または少なくとも約３５ｗｔ％、または少なくとも約４０ｗｔ％である、請求項１から１７のいずれかの物品。
【請求項２６】
エチレン／アルキル（メタ）アクリレート／グリシジル（メタ）アクリレートコポリマーの不飽和エステルコモノマー含量が、第２層の重量に対して最大で約７５ｗｔ％である、請求項２５の物品。
【請求項２７】
エチレン／アルキル（メタ）アクリレート／グリシジル（メタ）アクリレートコポリマーが、無水物で変性されたエチレン／アルキル（メタ）アクリレート／グリシジル（メタ）アクリレートコポリマーを含む、請求項２５または２６の物品。
【請求項２８】
エチレン／アルキル（メタ）アクリレート／グリシジル（メタ）アクリレートコポリマーが、エチレン／グリシジルメタクリレートコポリマー、エチレン／メチルアクリレート／グリシジルアクリレートコポリマー、エチレン／メチルメタクリレート／グリシジルアクリレートコポリマー、エチレン／エチルアクリレート／グリシジルアクリレートコポリマー、エチレン／エチルメタクリレート／グリシジルアクリレートコポリマー、エチレン／ブチルアクリレート／グリシジルアクリレートコポリマー、エチレン／２−エチルヘキシルメタクリレート／グリシジルアクリレートコポリマー、エチレン／メチルメタクリレート／グリシジルメタクリレートコポリマー、エチレン／エチルアクリレート／グリシジルメタクリレートコポリマー、エチレン／エチルメタクリレート／グルシジルメタクリレートコポリマー、エチレン／ブチルアクリレート／グリシジルメタクリレートコポリマー、およびエチレン／２−エチルヘキシルメタクリレート／グリシジルメタクリレートコポリマーから選択される１種以上のポリマーを含む、請求項２５から２７のいずれかの物品。
【請求項２９】
エチレン／アルキル（メタ）アクリレート／グリシジル（メタ）アクリレートコポリマーが、エチレン／メチルアクリレート／グリシジルメタクリレートコポリマーを含む、請求項２５から２７のいずれかの物品。
【請求項３０】
第２層の選択されたコポリマーが、第２層の重量に対して、最大で約７３ｗｔ％のスチレンコモノマー含量、または最大で約６０ｗｔ％のスチレンコモノマー含量、または最大で約４０ｗｔ％のスチレンコモノマー含量を有するスチレン系ブロックコポリマーを、第２層の重量に対して少なくとも約３０ｗｔ％含む、請求項１から１７のいずれかの物品。
【請求項３１】
スチレン系ブロックコポリマーが、第２層の重量に対して、少なくとも約１０ｗｔ％のスチレンコモノマー含量、または少なくとも約２０ｗｔ％のスチレンコモノマー含量を有する、請求項３０の物品。
【請求項３２】
スチレン系ブロックコポリマーがスチレン／ブタジエン／スチレンブロックコポリマーを含む、請求項３０または３１の物品。
【請求項３３】
スチレン系ブロックコポリマーがスチレン／エチレン−ブチレン／スチレンブロックコポリマーを含む、請求項３０または３１の物品。
【請求項３４】
スチレン系ブロックコポリマーが変性スチレンブロックコポリマーを含む、請求項３０または３１の物品。
【請求項３５】
請求項１２から１４のいずれかの多層フィルムを含む収縮チューブ。
【請求項３６】
多層フィルムが第３層を備え、第３層が、ポリオレフィン、ポリエステル、ポリスチレン、およびポリアミドから選択される１種以上のポリマーを、第３層の重量の少なくとも約５０％含む、請求項３５の収縮チューブ。
【請求項３７】
請求項３５または３６の収縮チューブを、容器を囲むように置くステップ、および
収縮チューブを収縮させて収縮チューブを容器に沿うようにするステップ
を含む、容器にラベルを被せる方法。
【請求項３８】
ポリ乳酸を含む第１層；
第１層に直接隣接する第２層であり、エチレン／不飽和エステルコポリマーを含み、ここで、エチレン／不飽和エステルコポリマーの不飽和エステルコモノマー含量は、エチレン／不飽和エステルコポリマーの重量に対して、少なくとも約２０ｗｔ％、または少なくとも約２２ｗｔ％、または少なくとも約２３ｗｔ％、または少なくとも約２５ｗｔ％、または少なくとも約２７ｗｔ％、または少なくとも約３０ｗｔ％、または少なくとも約３２ｗｔ％、または少なくとも約３３ｗｔ％である第２層；および
第２層に直接隣接する第３層；
を備えるフィルムを含む収縮チューブであり、
第３層が、第３層の重量に対して、約５０ｗｔ％未満のポリ乳酸、もしくは約８０ｗｔ％未満のポリ乳酸を含むか、または、ポリ乳酸を本質的に含まず；ならびに
フィルムが１００℃において少なくとも１つの方向に少なくとも約１０％の自由収縮を有する収縮チューブ。
【請求項３９】
第１層が、第１層の重量に対して少なくとも約５０ｗｔ％のポリ乳酸を含み；また
第２層が第２層の重量に対して少なくとも約４０ｗｔ％のエチレン／不飽和エステルコポリマーを含む、
請求項３８の収縮チューブ。
【請求項４０】
第３層が、第３層の重量に対して、少なくとも約５０ｗｔ％のポリオレフィン、または少なくとも約８０ｗｔ％のポリオレフィンを含む、請求項３８または３９の収縮チューブ。
【請求項４１】
第３層が、第３層の重量に対して少なくとも約５０ｗｔ％のポリエステル、ポリアミド、またはポリエステルを含む、請求項３８または３９の収縮チューブ。
【請求項４２】
エチレン／不飽和エステルコポリマーがエチレン／ビニルアセテートである、請求項３８から４１のいずれかの収縮チューブ。
【請求項４３】
エチレン／不飽和エステルコポリマーが、エチレン／メチルアクリレート、エチレン／メチルメタクリレート、エチレン／エチルアクリレート、エチレン／エチルメタクリレート、エチレン／ブチルアクリレート、およびエチレン／２−エチルヘキシルメタクリレートの１種以上から選択される、請求項３８から４１のいずれかの収縮チューブ。
【請求項４４】
エチレン／不飽和エステルコポリマーが、エチレン／グリシジルアクリレート、エチレン／グリシジルメタクリレート、エチレン／メチルアクリレート／グリシジルアクリレート、エチレン／メチルメタクリレート／グリシジルアクリレート、エチレン／エチルアクリレート／グリシジルアクリレート、エチレン／エチルメタクリレート／グリシジルアクリレート、エチレン／ブチルアクリレート／グリシジルアクリレート、エチレン／２−エチルヘキシルメタクリレート／グリシジルアクリレート、エチレン／メチルアクリレート／グリシジルメタクリレート、エチレン／メチルメタクリレート／グリシジルメタクリレート、エチレン／エチルアクリレート／グルシジルメタクリレート、エチレン／エチルメタクリレート／グルシジルメタクリレート、エチレン／ブチルアクリレート／グリシジルメタクリレート、およびエチレン／２−エチルヘキシルメタクリレート／グリシジルメタクリレートの１種以上から選択される、請求項３８から４１の収縮チューブ。
【発明の詳細な説明】
【技術分野】
【０００１】
本出願は、２００６年４月２７日に出願され、「ポリ乳酸を含む多層フィルム（Ｍｕｌｔｉｌａｙｅｒ  Ｆｉｌｍ  Ｃｏｍｐｒｉｓｉｎｇ  Ｐｏｌｙｌａｃｔｉｃ  Ａｃｉｄ）」という名称の米国特許仮出願第６０／７９５６３２号（代理人整理番号Ｄ４３９９３−０１ＵＳ）による優先権および特典を主張し、該仮出願は、参照によりその全体を本明細書に組み込む。
【０００２】
本発明は、ポリ乳酸を含む物品、例えば多層フィルムに関する。
【背景技術】
【０００３】
ポリ乳酸は、生分解性であり、また再生可能資源原料（例えば、トウモロコシ）から製造され得るので、環境にとっていくつかの利点をもたらすポリマーである。フィルムのような多層物品にポリ乳酸を組み入れることは望ましいことであり得る。このような場合において、層の間の接着強度は、所望の用途において使用されるのに十分なだけ強くなければならない。
【発明の開示】
【０００４】
（発明の概要）
本発明の１つ以上の実施形態は、上記問題の１つ以上に対処し得る。
【０００５】
一実施形態において、物品は、第１および第２の層を備える。第１層はポリ乳酸を含む。第２層は第１層に直接隣接している。第２層は、エチレン／不飽和エステルコポリマーを含み、ここで、このエチレン／不飽和エステルコポリマーの不飽和エステルコモノマー含量は、第２層の重量に対して少なくとも約３５ｗｔ％である。
【０００６】
別の実施形態において、物品は第１および第２の層を備える。第１層はポリ乳酸を含む。第２層は第１層に直接隣接している。第２層は、エチレン／アルキル（メタ）アクリレート／グリシジル（メタ）アクリレートコポリマーを含み、ここで、このエチレン／アルキル（メタ）アクリレート／グリシジル（メタ）アクリレートコポリマーの不飽和エステルコモノマー含量は、第２層の重量に対して少なくとも約３０ｗｔ％である。
【０００７】
別の実施形態において、物品は第１および第２の層を備える。第１層はポリ乳酸を含む。第２層は第１層に直接隣接している。第２層は、第２層の重量に対して最大で７３ｗｔ％のスチレンコモノマー含量を有するスチレン系ブロックコポリマーを、第２層の重量に対して少なくとも約３０ｗｔ％含む。
【０００８】
別の実施形態において、収縮チューブ（ｓｈｒｉｎｋ  ｓｌｅｅｖｅ）が、第１、第２、および第３の層を備えるフィルムを含む。第１層はポリ乳酸を含む。第２層は第１層に直接隣接している。第２層は、エチレン／不飽和エステルコポリマーを含み、ここで、エチレン／不飽和エステルコポリマーの不飽和エステルコモノマー含量は、エチレン／不飽和エステルコポリマーの重量に対して少なくとも約２０ｗｔ％である。第３層は第２層に直接隣接している。第３層は、第３層の重量に対して約５０ｗｔ％未満のポリ乳酸を含む。このフィルムは、１００℃において少なくとも１つの方向に少なくとも約１０％の、での自由収縮を有する。
【０００９】
（発明の詳細記述）
本発明の実施形態は、本明細書における図面および詳細な説明を参照することによって、より容易に理解され評価される。
【００１０】
物品（例えば、フィルム）は、第１および第２の層を備える。第１層はポリ乳酸を含む。第２層は第１層に直接隣接している。第２層は、エチレン／不飽和エステルコポリマー、エチレン／アルキル（メタ）アクリレート／グリシジル（メタ）アクリレートコポリマー、および／またはスチレン系ブロックコポリマーを含み得る。第３層は第２層に直接隣接し得る。第１層は、介在層（例えば、第１層と第２層との間の接着層）がない場合、第２層に「直接隣接」している。
【００１１】
ポリ乳酸
第１層はポリ乳酸を含む。ポリ乳酸には、以下が含まれる：
（ｉ）乳酸のホモポリマー、モノマー単位がＬ−乳酸であるポリ（Ｌ−乳酸）、モノマー単位がＤ−乳酸であるポリ（Ｄ−乳酸）、およびモノマー構造単位がＤ，Ｌ−乳酸（すなわち、様々な比率のＤ−乳酸およびＬ−乳酸モノマー単位の混合物（例えば、ラセミ混合物））であるポリ（Ｄ，Ｌ−乳酸）が含まれる；ならびに
（ｉｉ）乳酸のコポリマー、コポリマーの重量に対して少なくとも約５０ｗｔ％（例えば、少なくともほぼ次のｗｔ％：６０、７０、８０、９０ｗｔ％の量の乳酸コモノマー含量のいずれか）の乳酸コモノマー含量を有し、乳酸コモノマー以外の１種以上のコモノマーを、コポリマーの重量に対して、ほぼ次の量：５０、３０、２０、および１０ｗｔ％のいずれかより少ない量で含む。例示的なコモノマーには、乳酸以外のヒドロキシカルボン酸、例えば、次のヒドロキシカルボン酸：グリコール酸、ヒドロキシブチレート（例えば、３−ヒドロキシ酪酸、４−ヒドロキシ酪酸）、ヒドロキシ吉草酸（例えば、４−ヒドロキシ吉草酸、５−ヒドロキシ吉草酸）、およびヒドロキシカプロン酸（例えば、６−ヒドロキシカプロン酸）の任意の１種以上が含まれる。
【００１２】
ポリ乳酸は、例えば、重縮合法によって製造され得る。重縮合法では、例えば、Ｌ−乳酸、Ｄ−乳酸、またはこれらの混合物、あるいは、乳酸および１種以上の他のヒドロキシカルボン酸が、所望の組成のポリ乳酸を得るために、直接、脱水重縮合され得る。例えば、直接脱水重縮合プロセスにおいて、乳酸または他のヒドロキシカルボン酸は、有機溶媒、例えば、ビフェニルエーテル系溶媒の存在下に、共沸脱水縮合され得る。このような重合反応は、例えば、共沸留去される溶媒から水を除去し、実質的に無水の溶媒を反応系に戻すことによって、進行し得る。
【００１３】
ポリ乳酸はまた開環重合法によっても製造され得る。開環重合法においては、ポリ乳酸を得るために、ラクチド（すなわち、乳酸の環状２量体）が重合調節剤および触媒の助けによって重合され得る。ラクチドには、Ｌ−ラクチド（すなわち、Ｌ−乳酸の２量体）、Ｄ−ラクチド（すなわち、Ｄ−乳酸の２量体）、ＤＬ−ラクチド（すなわち、Ｌ−およびＤ−ラクチドの混合物）、ならびにメソ−ラクチド（すなわち、Ｄ−およびＬ−乳酸の環状２量体）が含まれる。これらの異性体は、所望の組成および結晶性を有するポリ乳酸を得るために、混合され、重合され得る。これらの異性体のいずれかはまた、他の環状２量体（例えば、グリコリド、グリコール酸の環状２量体）ならびに／または環状エステル（例えば、カプロラクトン、プロピオラクトン、ブチロラクトン、およびバレロラクトン）と開環重合によって共重合され得る。
【００１４】
本発明の任意の実施形態において使用されるポリ乳酸の重量平均分子量は、少なくともほぼ：５，０００、１０，０００、１５，０００、３０，０００、および１００，０００のいずれかであり得る；また、最大でほぼ：２５０，０００、３００，０００、４００，０００、および１，０００，０００のいずれかであり得る。市販のポリ乳酸には、ＮａｔｕｒｅＷｏｒｋｓ  ＬＬＣ（Ｃａｒｇｉｌｌ  Ｃｏｒｐｏｒａｔｉｏｎの所有）によって販売されているもの、例えば、ＮａｔｕｒｅＷｏｒｋｓ  ＰＬＡ  ４０３２、４０４２、および４０６０の商用名で販売されているものが含まれる。ＰＬＡ  ４０３２グレードは、１．２から１．６ｗｔ％のＤ異性体モノマー含量を有し、ＰＬＡ  ４０４２グレードは、３．７から４．８ｗｔ％のＤ異性体モノマー含量を有し、またＰＬＡ  ４０６０は、１１．０から１３．０ｗｔ％のＤ異性体モノマー含量を有すると考えられる。
【００１５】
第１層は、第１層の重量に対して、少なくともほぼ次の量：５０、６０、７０、８０、および９０ｗｔ％のいずれかのポリ乳酸（例えば、本明細書に記載されている任意の特定のタイプのポリ乳酸）を含み得る；また、第１層の重量に対して、最大でほぼ次の量：１００、９５、９０、８０、７０、および６０ｗｔ％のいずれかのポリ乳酸（例えば、本明細書に記載されている任意の特定のタイプのポリ乳酸）を含み得る。第１層は、ポリ乳酸のみからなる、または実質的にポリ乳酸のみからなり得る。
【００１６】
第１層は、第１層の重量に対して、ほぼ：４０、３０、２０、１０、５、および１ｗｔ％のいずれか未満の量のポリ乳酸以外のポリ（ヒドロキシカルボン酸）を含み得る。第１層は、本質的に、ポリ乳酸以外のポリ（ヒドロキシカルボン酸）を含んでいなくてもよい。
【００１７】
エチエン／不飽和エステルコポリマー
第２層は、エチエン／不飽和エステルコポリマーを含み得る。エチレン／不飽和エステルコポリマーには、エチレンと、１種以上の不飽和エステルモノマーとのコポリマーが含まれる。有用な不飽和エステルには、以下が含まれる：
１）脂肪族カルボン酸のビニルエステル、ここで、これらのエステルは４から１２個の炭素原子を有する、
２）アクリル酸またはメタクリル酸のアルキルエステル（合わせて、「アルキル（メタ）アクリレート」）、ここで、これらのエステルは４から１２個の炭素原子を有する、および
３）アクリル酸またはメタクリル酸のグリシジルエステル（合わせて、「グリシジル（メタ）アクリレート」）。エチレン／不飽和エステルコポリマーは、例えば、エチレン／アルキル（メタ）アクリレート／グリシジル（メタ）アクリレートコポリマーを生成するように、第２および第３のタイプのコモノマーの混合物を含み得る。
【００１８】
第１（「ビニルエステル」）グループのモノマーの代表例には、ビニルアセテート、ビニルプロピオネート、ビニルヘキサノエート、およびビニル２−エチルヘキサノエートが含まれる。ビニルエステルモノマーは、少なくとも次の数：４、５、および６個の炭素原子のいずれかを有し得る；また、最大で次の数：４、５、６、８、１０、および１２個の炭素原子のいずれかを有し得る。
【００１９】
第２（「アルキル（メタ）アクリレート」）グループのモノマーの代表例には、メチルメアクリレート、エチルアクリレート、イソブチルアクリレート、ｎ−ブチルアクリレート、ヘキシルアクリレート、および２−エチルヘキシルアクリレート、メチルメタクリレート、エチルメタクリレート、イソブチルメタクリレート、ｎ−ブチルメタクリレート、ヘキシルメタクリレート、および２−エチルヘキシルメタクリレートが含まれる。アルキル（メタ）アクリレートモノマーは、少なくとも次の数：４、５、および６個の炭素原子のいずれかを有し得る；また、最大で次の数：４、５、６、８、１０、および１２個の炭素原子のいずれかを有し得る。
【００２０】
第３（「グリシジル（メタ）アクリレート」）グループのモノマーの代表例には、グリシジルアクリレートおよびグリシジルメタクリレート（「ＧＭＡ」）が含まれる。
【００２１】
エチレン／不飽和エステルコポリマーは、（ｉ）上で列挙したタイプの脂肪族カルボン酸ビニルエステルの任意の１種以上の脂肪族カルボン酸ビニルエステルコモノマー含量、および／または、（ｉｉ）上で列挙したタイプのアルキル（メタ）アクリレートの任意の１種以上のアルキル（メタ）アクリレートコモノマー含量を、少なくともほぼ次の量（コポリマーの重量に対して）：５、１０、１５、２０、２２、２３、２４、２５、２６、２７、２８、２９、３０、３２、３４、３６、３８、４０、４５、５０、５５、および６０ｗｔ％のいずれかで；また、最大でほぼ次の量（コポリマーの重量に対して）：１０、１５、２０、２５、２６、２７、２８、２９、３０、３２、３４、３６、３８、４０、４５、５０、５５、６０、６５、７０、７５、および８０ｗｔ％のいずれかで有し得る。
【００２２】
エチレン／不飽和エステルコポリマーは、グルシジル（メタ）アクリレートコモノマー（例えば、上で列挙したタイプのグリシジル（メタ）アクリレートの任意の１種以上）含量を、少なくともほぼ次の量（コポリマーの重量に対して）：０．５、１、２、３、４、５、６、７、８、９、および１０ｗｔ％のいずれかで；また、最大でほぼ次の量（コポリマーの重量に対して）：１、２、３、４、５、６、７、８、９、１０、および１２ｗｔ％のいずれかで有し得る。
【００２３】
エチレン／不飽和エステルコポリマーの不飽和エステルコモノマー含量（例えば、ビニルエステル、アルキル（メタ）アクリレート、および／またはグリシジル（メタ）アクリレートコモノマー含量）は、全体として、合計で、少なくともほぼ次の量（コポリマーの重量に対して）：２０、２２、２３、２５、２６、２７、２８、２９、３０、３２、３４、３６、３８、４０、４５、５０、５５、および６０ｗｔ％のいずれかになり得る；また、全体として、合計で、最大でほぼ次の量（コポリマーの重量に対して）：３０、３２、３４、３６、３８、４０、４５、５０、５５、６０、６５、７０、７５、および８０ｗｔ％のいずれかになり得る。
【００２４】
第２層におけるエチレン／不飽和エステルコポリマーの不飽和エステルコモノマー含量（例えば、ビニルエステル、アルキル（メタ）アクリレート、および／またはグリシジル（メタ）アクリレートコモノマー含量）は、全体として、合計で、少なくともほぼ次の量（第２層の重量に対して）：３０、３２、３４、３５、３６、３７、３８、３９、４０、４２、４３、４５、５０、５５、および６０ｗｔ％のいずれかになり得る；また、全体として、合計で、最大でほぼ次の量（第２層の重量に対して）：３０、３２、３４、３６、３８、４０、４５、５０、５５、６０、６５、７０、７５、および８０ｗｔ％のいずれかになり得る。
【００２５】
例えば、第２層が、６０％のビニルアセテート含量（コポリマーの重量に対して）を有する５０％（層の重量に対して）のエチレン／ビニルアセテートコポリマー、３０％のビニルアセテート含量（コポリマーの重量に対して）を有する２０％（層の重量に対して）のエチレン／ビニルアセテートコポリマー、および２０％のポリエチレンを含む場合、第２層におけるエチレン／不飽和エステルコポリマーの不飽和エステルコモノマー含量（第２層の重量に対して）は、４０ｗｔ％である（すなわち、０．５×（６０％）＋０．２×（２０％）＋０．２×（０％）＝４０％）。
【００２６】
エチレン／不飽和エステルコポリマーのエチレンモノマー含量は、少なくともほぼ、および／または、最大でほぼ次の（コポリマーの重量に対して）：４５、５０、５５、６０、６５、７０、および８０ｗｔ％のいずれかであり得る。
【００２７】
第２層のエチレン／不飽和エステルコポリマーは、本明細書に記載のエチレン／不飽和エステルコポリマーの任意のタイプの１種以上を含み得る。例えば、第２層のエチレン／不飽和エステルコポリマーは、実質的に、本明細書に記載のエチレン／不飽和エステルコポリマーのタイプの３、２または１種のみからなり得る。例えば、第２層は、本明細書に記載のエチレン／不飽和エステルコポリマーの任意の１種以上のみから実質的になるエチレン／不飽和エステルコポリマーを含み得る。例えば、第２層は、エチレン／アルキル（メタ）アクリレート／グリシジル（メタ）アクリレートコポリマーのみから実質的になるエチレン／不飽和エステルコポリマーを含み得る。
【００２８】
エチレン／不飽和エステルのコポリマーの代表例には、以下が含まれる：
エチレン／ビニルアセテート、
エチレン／メチルアクリレート、
エチレン／メチルメタクリレート、
エチレン／エチルアクリレート、
エチレン／エチルメタクリレート、
エチレン／ブチルアクリレート、
エチレン／２−エチルヘキシルメタクリレート、
エチレン／グリシジルアクリレート、
エチレン／グリシジルメタクリレート（例えば、ＬＯＴＡＤＥＲ  ８８４０の商用名でＡｒｋｅｍａ  Ｃｏｒｐｏｒａｔｉｏｎから入手可能なもの、８ｗｔ％のＧＭＡモノマー含量を有すると考えられる。）、
エチレン／メチルアクリレート／グリシジルアクリレート、
エチレン／メチルメタクリレート／グリシジルアクリレート、
エチレン／エチルアクリレート／グリシジルアクリレート、
エチレン／エチルメタクリレート／グリシジルアクリレート、
エチレン／ブチルアクリレート／グリシジルアクリレート、
エチレン／２−エチルヘキシルメタクリレート／グリシジルアクリレート、
エチレン／メチルアクリレート／グリシジルメタクリレート（例えば、ＬＯＴＡＤＥＲ  ８９００の商用名でＡｒｋｅｍａ  Ｃｏｒｐｏｒａｔｉｏｎから入手可能なもの、約２４ｗｔ％のメチルアクリレートモノマー含量および約８ｗｔ％のＧＭＡモノマー含量を有すると考えられる。）、
エチレン／メチルメタクリレート／グリシジルメタクリレート、
エチレン／エチルアクリレート／グリシジルメタクリレート、
エチレン／エチルメタクリレート／グルシジルメタクリレート、
エチレン／ブチルアクリレート／グリシジルメタクリレート（例えば、ＬＯＴＡＤＥＲ  ＡＸ  ８９９９の商用名でＡｒｋｅｍａ  Ｃｏｒｐｏｒａｔｉｏｎから入手可能なもの、２８ｗｔ％のブチルアクリレートモノマー含量および１ｗｔ％のＧＭＡモノマー含量を有すると考えられる。）、および
エチレン／２−エチルヘキシルメタクリレート／グリシジルメタクリレート。
【００２９】
第２層は、エチレン／不飽和エステルコポリマー（例えば、本出願に記載の任意のエチレン／不飽和エステルコポリマーの任意の１種以上）を、第２層の重量に対して、少なくともほぼ次の：２０、２５、３５、４０、４５、５０、６０、７０、８０、９０、９８、および１００ｗｔ％のいずれかで、また、最大でほぼ次の：１００、９０、８０、７０、６０、５０、４５、４０、３５、および３０ｗｔ％のいずれかで含み得る。第２層は、エチレン／不飽和エステルコポリマー（変性エチレン／不飽和エステルコポリマーを含めて）から、または、から実質的になり得る。
【００３０】
第２層は、前の段落において記載の量のいずれかで、無変性エチレン／不飽和エステルコポリマー（すなわち、下記のように変性されていないエチレン／不飽和エステルコポリマー）を含み得る。
【００３１】
変性エチレン／不飽和エステルコポリマー
第２層は、変性されたエチレン／不飽和エステルコポリマーを含み得る。変性エチレン／不飽和エステルコポリマーには、無水物官能基を組み入れるために、不飽和カルボン酸無水物により変性（例えば、グラフト化）された（すなわち、無水物−変性ポリマー）、エチレン／不飽和エステルコポリマー（すなわち、本出願の前のセクションに記載の任意のエチレン／不飽和エステルコポリマー）が含まれる。変性はコポリマーの接着特性を増進または向上させ得る。不飽和カルボン酸無水物の例には、無水マレイン酸、無水フマル酸、および不飽和縮合環カルボン酸無水物（例えば、米国特許第４０８７５８８号に記載のもの）が含まれる。
【００３２】
変性エチレン／不飽和エステルコポリマーの例には、約２５ｗｔ％のビニルアセテートコモノマー含量を有する無水マレイン酸−グラフト化エチレン／ビニルアセテートコポリマー、ＢＹＮＥＬ  ３８６１の商標でＤｕＰｏｎｔ  Ｃｏｒｐｏｒａｔｉｏｎから入手可能；約２８ｗｔ％のビニルアセテート含量を有する無水マレイン酸変性エチレン／ビニルアセテートコポリマー、ＦＵＳＡＢＯＮＤ  ＭＣ２５０Ｄの商用名でＤｕＰｏｎｔ  Ｃｏｒｐｏｒａｔｉｏｎから入手可能；および、エチレン／アルキルアクリレート／無水マレイン酸コポリマー、例えば、２７．５ｗｔ％のアクリレートコモノマー含量および２．９ｗｔ％の無水マレイン酸（「ＭＡＨ」）コモノマー含量を有するエチレン／エチルアクリレート／無水マレイン酸コポリマー；および、２０％のアクリレートコモノマー含量および３％のＭＡＨコモノマー含量を有するエチレン／エチルアクリレート／無水マレイン酸コポリマー；が含まれる。
【００３３】
変性エチレン／不飽和エステルコポリマーは、当技術分野において知られているグラフト化または共重合によって製造され得る。有用な無水物変性ポリマーは、無水物部分を、少なくともほぼ次の（変性ポリマーの重量に対して）：０．１％、０．５％、１％、および２％のいずれか；また、最大でほぼ次の：１０％、７．５％、５％、および４％のいずれかで含み得る。
【００３４】
第２層は、変性エチレン／不飽和エステルコポリマーを、第２層の重量に対して、少なくともほぼ次の：５、１０、１５、２０、２５、３０、３５、４０、４５、５０、６０、７０、８０、および９０ｗｔ％のいずれか；また、最大でほぼ次の：１００、９０、８０、７０、６０、５０、４５、４０、３５、および３０ｗｔ％のいずれかで含み得る。第２層は、合計で前の文章において記載の量のいずれかになる、変性エチレン／不飽和エステルコポリマーおよび無変性エチレン／不飽和エステルコポリマーを含み得る。
【００３５】
スチレン系ブロックコポリマー
第２層はスチレン系ブロックコポリマー（「ＳＢＣ」）を含み得る。スチレン系ブロックコポリマーには、スチレン／ブタジエン／スチレンコポリマー（「ＳＢＳ」）、スチレン／イソプレン／スチレンコポリマー（「ＳＩＳ」）、スチレン／エチレン−ブチレン／スチレンコポリマー（「ＳＥＢＳ」）、スチレン／エチレン−プロピレン／スチレン（「ＳＥＰＳ」）、およびスチレン／エチレン−プロピレンのコポリマー（「ＳＥＰ」）が含まれる。
【００３６】
ＳＢＣ（例えば、本明細書で確認される特定のＳＢＣのいずれか）は、ＳＢＣの重量に対して、最大でほぼ次の：７３、７０、６５、６０、５５、５０、４５、４０、３５、３２、３０、２８、２５、２０、および１５ｗｔ％のいずれか；また、少なくともほぼ次の：１０、１２、１５、２０、２５、２８、３０、３２、３５、４０、５０、６０、および７０ｗｔ％のいずれかのスチレンコモノマー含量を有し得る。スチレンコモノマー含量は、また、上記値の２つ以上の範囲（例えば、約４０から約７０ｗｔ％、および約１２から約３５ｗｔ％）の間の範囲にあり得る。
【００３７】
ＳＢＳは、ＳＢＳの重量に対して、最大でほぼ次の：３０、４０、５０、６０、６５、６８、７０、７２、７５、８０、８５、８８、および９０ｗｔ％のいずれか；また、少なくともほぼ次の：２７、３０、３５、５０、６０、６５、６８、７０、７２、７５、８０、および８５ｗｔ％のいずれかのブタジエンコモノマー含量を有し得る。ブタジエンコモノマー含量は、上記値の２つ以上の範囲（例えば、約６５から約７５ｗｔ％、および約３０から約６５ｗｔ％）の間の範囲にあり得る。
【００３８】
ＳＩＳは、ＳＩＳの重量に対して、最大でほぼ次の：３０、４０、５０、６０、６５、６８、７０、７２、７５、８０、８５、８８、および９０ｗｔ％のいずれか；また、少なくともほぼ次の：２７、３０、３５、５０、６０、６５、６８、７０、７２、７５、８０、および８５ｗｔ％のいずれかのイソプレンコモノマー含量を有し得る。イソプレンコモノマー含量は、上記値の２つ以上の範囲（例えば、約６５から約７５ｗｔ％、および約３０から約６５ｗｔ％）の間の範囲にあり得る。
【００３９】
ＳＢＣ（例えば、ＳＢＳ、ＳＩＳ）は、実質的に不飽和のエラストマー中間ブロック（例えば、ブタジエンまたはイソプレンコモノマーの中間ブロック）を含み得る。これらのタイプＳＢＣは、ＫＲＡＴＯＮ  Ｄの商用名でＫｒａｔｏｎ  Ｐｏｌｙｍｅｒｓから入手可能である。例えば、線状ＳＢＳは、ＫＲＡＴＯＮ  Ｄ２１０４（３２％のスチレン含量）の商用名で入手可能である。ＳＩＳもまた、ＨＹＢＲＡＲの商用名（例えば、ＨＹＢＲＡＲ  ７１２５Ｆ）でＫｕｒａｒａｙ  Ｃｏｍｐａｎｙから入手可能である。
【００４０】
ＳＢＣ（例えばＳＥＢＳ、ＳＥＰＳ）は、実質的に飽和した中間ブロックを有し得る。これらのタイプＳＢＣは、ＫＲＡＴＯＮ  Ｇの商用名でＫｒａｔｏｎ  Ｐｏｌｙｍｅｒｓから入手可能である。ＳＥＰ、ＳＥＰＳ、およびＳＥＢＳはまた、ＳＥＰＴＯＮの商用名でＫｕｒａｒａｙ  Ｃｏｒｐｏｒａｔｉｏｎから入手可能である。
【００４１】
ＳＢＣ（例えば、ＳＥＢＳ、ＳＥＰＳ）は、本出願の「変性エチレン／不飽和エステルコポリマー」のセクションにおいて記載されているように、変性され得る（すなわち、無水マレイン酸のグラフト化）。変性ＳＢＣ（例えば、変性ＳＥＢＳ，変性ＳＥＰＳ）は、ＫＲＡＴＯＮ  ＦＧの商用名でＫｒａｙｔｏｎ  Ｐｏｌｙｍｅｒｓから入手可能である。
【００４２】
第２層は、ＳＢＣ（例えば、本明細書に記載のＳＢＣの任意のタイプの任意の１種以上）を、第２層の重量に対して、少なくともほぼ次の：３０、３５、４０、４５、５０、５５、６０、７０、７５、８０、８５、９０、９５、９８、および１００ｗｔ％のいずれか；また、最大でほぼ次の：１００、９０、８０、７０、６０、５０、４５、４０、および３５ｗｔ％のいずれかで含み得る。第２層はＳＢＣのみからなり得る、または実質的になり得る。
【００４３】
物品の第３層
物品は第３層を備え得る。第２層が第１および第３の層を直接接合するように、第３層は、第２層に直接隣接し得る。第３層は、次のポリマーのいずれかを含み得る：ポリオレフィン、ポリエステル、ポリアミド、およびポリスチレン。第３層は、本明細書に記載のポリオレフィン、ポリエステル、ポリアミド、およびポリスチレンポリマーの任意の１種以上を、第３層の重量に対して、少なくともほぼ、および／または、最大でほぼ、次の量：４０、５０、６０、７０、８０、９０、９５、９８、および１００ｗｔ％のいずれかで含み得る。第３層は、第３層の重量に対して、ほぼ次の量：５０、４５、４０、３５、３０、２０、１０、５、および１ｗｔ％のいずれか未満のポリ乳酸を含み得る。第３層は本質的にポリ乳酸を含んでいなくてもよい。第３層は物品の外層であり得る。
【００４４】
ポリオレフィン
第３層はポリオレフィンを含み得る。ポリオレフィンには、少なくとも約５０モル％のオレフィンモノマーを有するポリマーが含まれる。ポリオレフィンには、ポリエチレン（例えば、ポリエチレンホモポリマー、ポリエチレンコポリマー、不均一ポリエチレン、均一ポリエチレン、エチレン／α−オレフィンコポリマーすなわち「ＥＡＯ」）、ポリプロピレン（例えば、ポリプロピレンホモポリマー、ポリプロピレンコポリマー）、プロピレン／エチレンコポリマー、およびエチレン／環状オレフィンコポリマー、ならびにエチレン／不飽和エステルコポリマー（例えば、エチレン／ビニルアセテートコポリマー）が含まれる。
【００４５】
ポリエチレンホモポリマーには、高密度ポリエチレン（「ＨＤＰＥ」）および低密度ポリエチレン（「ＬＤＰＥ」）が含まれる。ポリエチレンコポリマーには、エチレン／α−オレフィンコポリマー（「ＥＡＯ」）およびエチレン／不飽和エステルのコポリマーが含まれる。
【００４６】
ＥＡＯは、エチレンと１種以上のα−オレフィンとのコポリマーであり、このコポリマーはモルパーセンテージ含量の大部分としてのエチレン含量を有する。コモノマーのα−オレフィンは、Ｃ３−Ｃ２０のα−オレフィン（例えば、Ｃ４−Ｃ１２のα−オレフィン、Ｃ４−Ｃ８のα−オレフィン、１−ブテン、１−ヘキセン、および１−オクテン）の任意の１種以上から選択され得る。ＥＡＯには、次の１種以上が含まれる：１）中密度ポリエチレン（「ＭＤＰＥ」）、例えば、０．９２６から０．９４ｇ／ｃｍ３の密度を有する；２）直鎖状中密度ポリエチレン（「ＬＭＤＰＥ」）、例えば、０．９２６から０．９４ｇ／ｃｍ３の密度を有する；３）直鎖状低密度ポリエチレン（「ＬＬＤＰＥ」）、例えば、０．９１５から０．９３０ｇ／ｃｍ３の密度を有する；４）超低（ｖｅｒｙ−ｌｏｗ  ｏｒ  ｕｌｔｒａ−ｌｏｗ）密度ポリエチレン（「ＶＬＤＰＥ」および「ＵＬＤＰＥ」）、例えば、０．９１５ｇ／ｃｍ３未満の密度を有する；ならびに、５）均一ＥＡＯ。
【００４７】
ポリエステル
第３層はポリエステル、例えば変性ポリエステルを含み得る。例示的な変性ポリエステルには、グリコール−変性ポリエステルおよび酸−変性ポリエステルが含まれる。変性ポリエステルは、結晶性を乱して、得られるポリエステルを一層アモルファスにするために、２つ以上のタイプのコモノマーの重合によって製造される。
【００４８】
ポリエステルには、１）多官能カルボン酸と多官能アルコールとの縮合、２）ヒドロキシカルボン酸の重縮合、および３）環状エステル（例えば、ラクトン）の重合によって製造されるポリマーが含まれる。
【００４９】
例示的な多官能カルボン酸（これらには、これらの誘導体（例えば、無水物、またはメチルエステルのような簡単なエステる。）が含まれる。）には、芳香族ジカルボン酸および誘導体（例えば、テレフタル酸、イソフタル酸、ジメチルテレフタレート、ジメチルイソフタレート、ナフタレン−２，６−ジカルボン酸）；ならびに脂肪族ジカルボン酸および誘導体（例えば、アジピン酸、アゼライン酸、セバシン酸、シュウ酸、コハク酸、グルタル酸、ドデカン二酸、１，４−シクロヘキサンジカルボン酸、ジメチル−１，４−シクロヘキサンジカルボキシレートエステル、ジメチルアジペート）が含まれる。代表的なジカルボン酸は、次の一般式によって表すことができる。
【００５０】
ＨＯＯＣ−Ｚ−ＣＯＯＨ
ここで、Ｚは、少なくとも２個の炭素原子を含む２価の脂肪族基を表す。代表的な例には、アジピン酸、セバシン酸、オクタデカン二酸、ピメリン酸、スベリン酸、アゼライン酸、ドデカン二酸、およびグルタル酸が含まれる。ジカルボン酸は、脂肪酸、または芳香族酸（例えば、イソフタル酸（「Ｉ」）およびテレフタル酸（「Ｔ」））であり得る。当業者に知られているように、ポリエステルは、多官能カルボン酸の無水物およびエステルを用いて製造され得る。
【００５１】
例示的な多官能アルコールには、２価アルコール（およびビスフェノーる。）、例えば、エチレングリコール、１，２−プロパンジオール、１，３−プロパンジオール、１，３−ブタンジオール、１，４−ブタンジオール、１，４−シクロヘキサンジメタノール、２，２−ジメチル−１，３−プロパンジオール、１，６−ヘキサンジオール、ポリ（テトラヒドロキシ−１，１’−ビフェニル、１，４−ヒドロキノン、ビスフェノールＡ、およびシクロヘキサンジメタノール（「ＣＨＤＭ」）が含まれる。
【００５２】
例示的なヒドロキシカルボン酸およびラクトンには、４−ヒドロキシ安息香酸、６−ヒドロキシ−２−ナフトエ酸、ピバロラクトン、およびカプロラクトンが含まれる。
【００５３】
有用なポリエステルにはホモポリマーおよびコポリマーが含まれる。これらは、前述の構成成分の１種以上から誘導され得る。例示的なポリエステルには、ポリ（エチレンテレフタレート）（「ＰＥＴ」）、ポリ（ブチレンテレフタレート）（「ＰＢＴ」）、およびポリ（エチレンナフタレート）（「ＰＥＮ」）が含まれる。ポリエステルが、テレフタル酸に由来するｍｅｒ単位を含む場合、ポリエステルの二酸のこのようなｍｅｒ含量（モル％）は、少なくともほぼ次の：７０、７５、８０、８５、９０、および９５％のいずれかであり得る。
【００５４】
グリコール変性ポリエステルは、少なくとも１種の多官能カルボン酸と、少なくとも２つのタイプの多官能アルコールとの縮合によって誘導されるポリエステルである。例えば、グリコール変性ポリ（エチレンテレフタレート）または「ＰＥＴＧ」は、テレフタル酸と、エチレングリコールおよびシクロヘキサンジメタノール（「ＣＨＤＭ」）との縮合によって製造され得る。有用なＰＥＴＧは、Ｅａｓｔａｒ  ６７６３の商用名でＥａｓｔｍａｎ  Ｃｏｒｐｏｒａｔｉｏｎから入手可能であり、約３４モル％のＣＨＤＭモノマー含量、約１６モル％のエチレングルコールモノマー含量、および約５０モル％のテレフタル酸モノマー含量を有すると考えられる。別の有用なグリコール変性ポリエステルは、ＰＥＴＧと同様に製造され得るが、テレフタル酸成分をジメチルテレフタレートに置き換える。別の例示的グリコール変性ポリエステルは、Ｅｃｄｅｌ  ９９６５の商用名でＥａｓｔｍａｎ  Ｃｏｒｐｏｒａｔｉｏｎから入手可能であり、１．１３ｇ／ｃｃの密度および１９５℃の融点を有し、ジメチル１，４−シクロヘキサン−ジカルボキシレート、１，４−シクロヘキサン−ジメタノール、およびポリ（テトラメチレンエーテルグリコーる。）から誘導されると考えられる。
【００５５】
例示的な酸変性ポリエステルは、少なくとも１種の多官能アルコールと、少なくとも２つのタイプの多官能カルボン酸との縮合によって製造され得る。例えば、上で列挙された多官能アルコールの少なくとも１種が、上で列挙された多官能カルボン酸（例えば、イソフタル酸、アジピン酸、および／またはナフタレン−２，６−ジカルボン酸）の２種以上と縮合され得る。例示的な酸変性ポリエステルは、Ｉｎｖｉｓｔａ  Ｃｏｒｐｏｒａｔｉｏｎから入手可能なものなど、約５モル％のイソフタル酸、約４５モル％のテレフタル酸、および約５０モル％のエチレングリコールから誘導され得る。
【００５６】
変性ポリエステルは、ランダム重合変性ポリエステルまたはブロック重合ポリエステルから選択され得る。
【００５７】
変性ポリエステルは、任意の前述の構成成分の１種以上から誘導され得る。変性ポリエステルが、テレフタル酸に由来するｍｅｒ単位を含む場合、ポリエステルの二酸のこのようなｍｅｒ含量（モル％）は、少なくともほぼ次の：７０、７５、８０、８５、９０、および９５％のいずれかであり得る。
【００５８】
ポリアミド
第３層はポリアミドを含み得る。有用なポリアミドには、１種以上のジアミンと１種以上の二酸との重縮合によって生成され得るタイプ、および／または、１種以上のアミノ酸の重縮合によって生成され得るタイプ（ラクタムの開環重合によって得られるものを含めて）のものが含まれる。有用なポリアミドには、脂肪族ポリアミド、および脂肪族／芳香族ポリアミドが含まれる。
【００５９】
１種以上のジアミンと１種以上の二酸との重縮合によって生成され得るタイプの代表的なポリアミドには、脂肪族ポリアミド、例えば、ポリ（ヘキサメチレンアジパミド）（「ナイロン−６，６」）、ポリ（ヘキサメチレンセバカミド）（「ナイロン−６，１０」）、ポリ（ヘプタメチレンピメラミド）（「ナイロン−７，７」）、ポリ（オクタメチレンスベラミド）（「ナイロン−８，８」）、ポリ（ヘキサメチレンアゼラミド）（「ナイロン−６，９」）、ポリ（ノナメチレンアゼラミド（「ナイロン−９，９」）、ポリ（デカメチレンアゼラミド）（「ナイロン−１０，９」）、ポリ（テトラメチレンジアミン−ｃｏ−シュウ酸）（「ナイロン−４，２」）、ｎ−ドデカン二酸とヘキサメチレンジアミンとのポリアミド（「ナイロン−６，１２」）、ドデカメチレンジアミンとｎ−ドデカン二酸とのポリアミド（「ナイロン−１２，１２」）が含まれる。
【００６０】
代表的な脂肪族／芳香族ポリアミドには、ポリ（テトラメチレンジアミン−ｃｏ−イソフタル酸）（「ナイロン−４，Ｉ」）、ポリヘキサメチレンイソフタルアミド（「ナイロン−６，Ｉ」）、ポリヘキサメチレンテトラフタルアミド（「ナイロン−６，Ｔ」）、ポリ（２，２，２−トリメチルヘキサメチレンテレフタルアミド）、ポリ（ｍ−キシリレンアジパミド）（「ナイロン−ＭＸＤ，６」）、ポリ（ｐ−キシリレンアジパミド）、ポリ（ヘキサメチレンテレフタルアミド）、ポリ（ドデカメチレンテレフタルアミド）、およびポリアミド−ＭＸＤ，Ｉが含まれる。
【００６１】
１種以上のアミノ酸の重縮合によって生成され得るタイプの代表的ポリアミド（ラクタムの開環を含めて）には、ポリ（４−アミノ酪酸）（「ナイロン−４」）、ポリ（６−アミノヘキサン酸）（「ナイロン−６」または「ポリ（カプロラクタム）」）、ポリ（７−アミノヘプタン酸）（「ナイロン−７」）、ポリ（８−アミノオクタン酸）（「ナイロン−８」）、ポリ（９−アミノノナン酸）（「ナイロン−９」）、ポリ（１０−アミノデカン酸）（「ナイロン−１０」）、ポリ（１１−アミノウンデカン酸）（「ナイロン−１１」）、およびポリ（１２−アミノドデカン酸）（「ナイロン−１２」）が含まれる。
【００６２】
代表的コポリアミドには、上記ポリアミドのいずれかを製造するために用いられるモノマーの組合せに基づくコポリマー、例えば、ナイロン−４／６、ナイロン−６／６、ナイロン−６／９、ナイロン−６／１２、カプロラクタム／ヘキサメチレンアジパミドコポリマー（「ナイロン−６，６／６」）、ヘキサメチレンアジパミド／カプロラクタムコポリマー（「ナイロン−６／６，６」）、トリメチレンアジパミド／ヘキサメチレンアゼライアミドコポリマー（「ナイロン−トリメチル６，２／６，２」）、ヘキサメチレンアジパミド−ヘキサメチレン−アゼライアミド−カプロラクタムコポリマー（「ナイロン−６，６／６，９／６」）、ヘキサメチレンアジパミド／ヘキサメチレン−イソフタルアミド（「ナイロン−６，６／６，Ｉ」）、ヘキサメチレンアジパミド／ヘキサメチレンテレフタルアミド（「ナイロン−６，６／６，Ｔ」）、ナイロン−６，Ｔ／６，Ｉ、ナイロン−６／ＭＸＤ，Ｔ／ＭＸＤ，Ｉ、ナイロン−６，６／６，１０、およびナイロン−６，Ｉ／６，Ｔが含まれる。
【００６３】
ポリスチレン
第３層はポリスチレンを含み得る。例示的なポリスチレンには、スチレンホモポリマーおよびコポリマーが含まれる。ポリスチレンは、実質的に、アタクティック、シンディオタクティックまたはアイソタクティックであり得る。「ポリスチレン」という用語は、スチレンから誘導されるモノマー単位を少なくとも５０モル％含むコポリマーを含む。スチレンは、アルキルアクリレート、無水マレイン酸、イソプレン、またはブタジエンと共重合され得る（すなわち、スチレンは、スチレン／ブタジエンのコポリマーであり得る。）。本出願において用いられる「コポリマー」は、２つ以上のタイプのモノマーから誘導されるポリマーを意味し、ターポリマーなどを含む。イソプレンおよびブタジエンとのスチレンコポリマーはさらに水素化され得る。
【００６４】
例示的なポリスチレンには、Ｓｔｙｒｏｌｕｘ  ６５６Ｃの商用名でＢＡＳＦから入手可能なスチレン／ブタジエンブロックコポリマー、および、Ａｍａｌｏｙ  Ｂ１１１９の商用名でＡｍｃｏ  Ｃｏｒｐｏｒａｔｉｏｎから入手可能なスチレン／ブタジエンコポリマー（７５モル％のスチレン含量および２５モル％のブタジエン含量を有すると考えられる。）が含まれる。有用なスチレン／ブタジエンコポリマーは、少なくともほぼ、および／または、最大でほぼ、次のモルパーセンテージ：６５、７０、７５、８０、８５、９０、および９５％のいずれかのスチレン含量を有し得る。有用なポリスチレンには、また、耐衝撃性ポリスチレン（ｈｉｇｈ−ｉｍｐａｃｔ  ｐｏｌｙｓｔｙｒｅｎｅ、「ＨＩＰＳ」）も含まれる。
【００６５】
物品
本発明の物品の代表的実施形態には、フィルム、シート、および熱成形物品（例えばトレイ）が含まれる。トレイは、例えば、シートから熱成形され得る。
【００６６】
フィルム
物品はフィルム、すなわち、物品の第１、第２、および第３の層が、それぞれ、フィルムの第１、第２、および第３の層である多層フィルムであり得る。フィルムは、少なくとも次の数：２、３、４、５、７、９のいずれかの層を備え得る；また、最大で次の数：２、３、４、５、６、７、８、９、１１、１３、および１５のいずれかの層を備え得る。フィルムとの関連において「層」という用語は、フィルムと実質的に同一の広がりを有し、実質的に均一な組成を有する、はっきりと区別されるフィルムの構成要素を表す。２つ以上の直接隣接する層が本質的に同じ組成を有する場合、これらの２つ以上の層は、本出願の目的では、単一の層と見なすことができる。
【００６７】
フィルムは、少なくともほぼ、および／または、最大でほぼ次の：１、２、３、４、５、７、９、１０、１２、および１５のいずれかの全厚を有し得る。本明細書では、フィルムは、最大で約１５ミルの厚さを有し、また、シートは、約１５ミルを超える厚さを有する。
【００６８】
フィルムの第１、第２、および第３の層のいずれかは、フィルムの内層であり得る。「内層」は、フィルムの他の２つの層の間にあるフィルム層である。
【００６９】
フィルムの第１、第２、および第３の層のいずれかは、フィルムの外層であり得る。多層フィルムの「外層」は、１つの側面だけがフィルムの別の層に直接固着している層である。多層フィルムでは、フィルムの２つの外層が本来的に存在する。単層フィルムでは、唯一の層が外層と見なされ得る。
【００７０】
「外側層」は、フィルムを含むラベルまたはパッケージから外側に面している、またはそうであることを意図した、フィルムの外層である。フィルムの「内側層」は、フィルムを含むラベルから内側に（すなわち、ラベルの付いた品物に向かって）、またはフィルムを含むパッケージから内側に（すなわち、パッケージの内部スペースに向かって）面している、またはそうであることを意図した、フィルムの外層である。
【００７１】
外層は、シーラント層（例えば、フィルムをそれ自体に、または別の構造体にヒートシールすることを容易にするようになっている層）として機能するようになっていてもよい。シーラント層はフィルムの内側層であり得る。
【００７２】
フィルムのさらなる層（すなわち、ブレンドを含む層以外の層）は、１種以上の熱可塑性ポリマー、例えば、ポリオレフィン、ポリスチレン、ポリウレタン、ポリアミド、ポリエステル、およびイオノマーを含み得る。
【００７３】
下記は、組合せいくつかの例であり、アルファベット記号がフィルム層を示す。下記の多層フィルムの表現が２回以上同じ文字を含む場合、その文字の出現の各々は、同じ組成物、または類似の機能を果たす部類内での異なる組成物を表し得る。
【００７４】
Ａ／Ｂ、Ａ／Ｂ／Ｃ、Ａ／Ａ／Ｂ／Ｃ、Ｄ／Ａ／Ｂ／Ｃ、Ａ／Ｂ／Ｃ／Ｄ、Ｄ／Ａ／Ｂ／Ｃ／Ｄ、Ａ／Ｂ／Ｂ、Ａ／Ａ／Ｂ、Ａ／Ｂ／Ｂ／Ｃ、Ａ／Ａ／Ｂ／Ｂ、Ａ／Ａ／Ｂ／Ｂ／Ｃ、Ｄ／Ａ／Ｂ／Ｂ／Ｃ／Ｄ、Ｄ／Ａ／Ｂ／Ｄ、Ｃ／Ｂ／Ａ／Ｂ／Ｃ
【００７５】
「Ａ」は、前述のフィルムの第１層（すなわち、ポリ乳酸を含む）を表す。
「Ｂ」は第２層を表し、該第２層は、３つ以上の層を有するフィルムにおいて、結合層（すなわち、第３層への第１層の固着を向上させるという主たる機能を有する層）として機能し得る。
「Ｃ」は前述のフィルムの第３層を表す。
「Ｄ」は、例えば、ポリオレフィン、ポリスチレン、ポリウレタン、ポリアミド、ポリエステル、およびイオノマーのいずれかを含む１つ以上のさらなる層を表す。
【００７６】
フィルムの任意の層は、少なくともほぼ、および／または、最大でほぼ次の：０．０５、０．１、０．５、１、１．３、１．５、２、２．５、３、４、５、および６ミルのいずれかの厚さを有し得る。フィルムの任意の層は、フィルムの全厚のパーセンテージとして、少なくともほぼ、および／または、最大でほぼ次の：１、３、５、７、１０、１５、２０、２５、３０、３５、４０、４５、および５０パーセントのいずれかの厚さを有し得る。
【００７７】
層間接着強度
本明細書で使用されている「層間接着強度」という用語は、ＡＳＴＭ  Ｆ８８（以下で特に断らなければ、試験機（例えば、Ｉｎｓｔｒｏｎ引張り試験機）のクロスヘッド速度は５インチ／分であり、１インチ幅の５つの代表試料、および室温（すなわち、約６８°Ｆ）の試験温度を用いる。）に従って測定して、層間の接着破壊によるか、または２つの隣接するフィルム層の１つを通しての凝集破壊によるかのいずれかで（どちらが最初に起こっても）、２つの隣接するフィルム層を引き離す、または剥がすのに必要とされる力の平均最大値を意味する。ＡＳＴＭ  Ｆ８８は、参照によりその全体として本明細書に組み込まれる。特定の２つの層の間の層間接着強度試験用のフィルム試料を準備するためには、これらの特定の層の間の境界でフィルムの一部を引き離して、試験機のグリップ内に挿入するための試験片の掴み代とすればよい。例えば、間圧接着剤テープが、フィルムの各側から延びる、テープの掴み用の耳（ｇｒｉｐｐｉｎｇ  ｔａｂ）を残すように、フィルムの対向する外側に固着されてもよい。次いで、耳を掴み、フィルム層を部分的に引き離すために、反対方向にぐっと引っ張ればよい。
【００７８】
本明細書で使用されている「接着破壊」は、２つの表面を一緒に保つ界面力（例えば、原子価力またはインターロッキング作用あるいは両方）が、打ち負かされる破壊である。「凝集破壊」は、層の組成を一体に保つ分子引力が打ち負かされる破壊である。フィルムの第１層と第２層との間の層間接着強度は、少なくともほぼ次の値：２、３、４、５、６、７、８、９、１０、および１２ポンド／インチのいずれかであり得る。
【００７９】
フィルムの外観特性
フィルムのヘーズは、最大でほぼ、および／または、少なくともほぼ、次の値：４０％、３０％、２５％、２０％、１５％、１０％、８％、５％、および３％のいずれかであり得る。ヘーズは、入射光の軸から２．５°より大きく散乱される透過光の測定値である。ヘーズは、フィルムの外層（すなわち、外側層）に対して測定される。ヘーズが、ブレンドを含む外層に対して測定される場合、フィルムは、これらのヘーズ値のいずれかを有し得る。ヘーズは、ＡＳＴＭ  Ｄ  １００３（これは、参照によりその全体を本明細書に組み込む）の方法に従って測定される。本出願における「ヘーズ」値へのすべての言及は、この標準による。
【００８０】
フィルムは、外層（すなわち、外側層）に対して測定して、少なくともほぼ、および／または、最大でほぼ、次の値：４０％、５０％、６０％、６３％、６５％、７０％、７５％、８０％、８５％、９０％、および９５％のいずれかのグロス（すなわち、鏡面光沢度）を有し得る。グロスが、ブレンドを含む外層に対して測定された場合、フィルムは、これらのグロス値のいずれかを有し得る。これらのパーセンテージは、試料から反射された光と、指定された角度で試料に突き当たる元の光量との比を表す。本出願における「グロス」値へのすべての言及は、ＡＳＴＭ  Ｄ  ２４５７（４５°の角度）（これは、参照によりその全体を本明細書に組み込む）に従っている。
【００８１】
フィルムは、パッケージ化された物品がフィルムを通して目で見ることができるように、透明であり得る（少なくとも、非印刷部分において）。「透明」は、フィルムが、無視できる散乱光を有し、ほとんど吸収のない入射光を通過させ、通常の見る条件（すなわち、予想される材料の使用条件）下にフィルムを通して明瞭に物（例えば、パッケージ化された物品または印刷）が見られることを意味する。フィルムの正透過率（すなわち、透明度）は、ＡＳＴＭ  Ｄ１７４６に従って測定して、少なくともほぼ、および／または、最大でほぼ、次の値：３０％、４０％、５０％、６５％、７０％、７５％、８０％、８５％、および９０％のいずれかであり得る。本出願における「正透過率」または「透明度」の値への言及は、この標準による。
【００８２】
フィルムの全視感透過率（すなわち、全光線透過率）は、ＡＳＴＭ  Ｄ１００３に従って測定して、少なくともほぼ、および／または、最大でほぼ、次の値：３０％、４０％、５０％、６５％、７０％、７５％、８０％、８５％、および９０％のいずれかであり得る。本出願における「全視感透過率」の値への言及は、この標準による。
【００８３】
プラスチックフィルムの光学的性質の測定は、全光線透過率、ヘーズ、透明度、およびグロスの測定を含めて、Ｐｉｋｅ、ＬｅＲｏｙ、「パッケージング材料の光学的性質（Ｏｐｔｉｃａｌ  Ｐｒｏｐｅｒｔｉｅｓ  ｏｆ  Ｐａｃｋａｇｉｎｇ  Ｍａｔｅｒｉａｌｓ）」、Ｊｏｕｒｎａｌ  ｏｆ  Ｐｌａｓｔｉｃ  Ｆｉｌｍ  ＆  Ｓｈｅｅｔｉｎｇ、ｖｏｌ．９、ｎｏ．３、１７３−８０頁（Ｊｕｌｙ  １９９３）に詳細に記載されている。
【００８４】
フィルム密度
フィルムは、最大ほぼ、および／または、少なくともほぼ：１．１０、１．０５、１．００、０．９８、０．９６、および０．９４グラム／立方センチメートルのいずれかの密度（２３℃で）を有し得る。フィルムの密度は、ＡＳＴＭ  Ｄ７９２に従って測定される。ラベルフィルム（下に記載）の密度が水の密度より小さく、同時に、ボトル（例えば、ＰＥＴボトる。）の密度が水の密度より大きい場合、ラベルのプラスチックが浮き、ボトルのプラスチックが沈む水浮遊分離（ｗａｔｅｒ  ｆｌｏａｔ  ｓｅｐａｒａｔｉｏｎ）技法を用いることによって、フィルムを含むラベルのプラスチックからボトルのプラスチックをリサイクル分離することが可能であり得る。他方、ラベルフィルムの密度が水の密度より大きく、同時に、ボトル（例えば、ＨＤＰＥボトルなどのポリオレフィンボトる。）の密度が水の密度より小さい場合、ラベルのプラスチックが沈み、ボトルのプラスチックが浮かぶ水浮遊分離技法を用いることによって、フィルムを含むラベルのプラスチックからボトルのプラスチックをリサイクル分離することが可能であり得る。フィルムの密度は、成分の相対量を変えることによって、例えば、フィルム中のポリオレフィンの量を変えることによって、調節され得る。
【００８５】
フィルムの弾性率
フィルムは、予想される取扱いおよび使用条件に耐えるのに十分なヤング率を好ましくは示す。ヤング率は、次のＡＳＴＭ手順：Ｄ８８２；Ｄ５０２６−９５ａ；Ｄ４０６５−８９の１つ以上に従って測定でき、これらの各々は、参照によりその全体を本明細書に組み込む。フィルムは、７３°Ｆの温度で測定して、少なくともほぼ、および／または、最大でほぼ次の：６０，０００；１００，０００；１３０，０００；１５０，０００；２００，０００；２５０，０００；３００，０００；および３５０，０００ポンド／平方インチのいずれかのヤング率を有し得る。フィルムは、少なくとも１つの方向において（例えば、流れ方向または横方法において）、あるいは２つの方向（すなわち、流れ（すなわち、縦）および横方向）において上記の範囲のヤング率のいずれかを有し得る。
【００８６】
フィルムの製造
フィルムは、当技術分野において知られている熱可塑性フィルム成形法によって調製され得る。フィルムは、例えば、インフレーション（ｔｕｂｕｌａｒ  ｔｒａｐｐｅｄ  ｂｕｂｂｌｅ）フィルム法、フラットもしくはチューブキャストフィルム法、またはスリットダイフラットキャストフィルム法を用いて、押出または共押出によって調製され得る。フィルムはまた、押出コーティング、接着ラミネーション、押出ラミネーション、油性（ｓｏｌｖｅｎｔ−ｂｏｒｎｅ）コーティングによって、またはラテックスコーティング（例えば、基材に散布し、乾燥する。）によって、１つ以上の層を付けることによって調製されてもよい。これらの方法の組合せもまた用いることができる。これらの方法は、当業者に知られている。
【００８７】
フィルムは、例えば、フィルムの強度、光学的性質、および耐久性を向上させるために、流れ（すなわち、縦）方向、横方向のいずれか、または両方向に（すなわち、２軸延伸）延伸され得る。フィルムのウェブまたはチューブは、フィルムが軟化されている温度（例えば、ビカット軟化点（ＡＳＴＭ  １５２５を参照）より高温）、また例えばフィルムの融点未満の温度で、引張り力を加えることによって、１軸または２軸に延伸され得る。次いで、フィルムは、延伸の間に生じた物理的性質を保持し、またフィルムに熱収縮特性をもたせるために、すぐに冷却され得る。フィルムは、例えば、テンター−フレーム法またはインフレーション法を用いて延伸され得る。延伸は、任意の１方向（すなわち、流れ方向もしくは横方向）および／または２方向（例えば、流れ方向および横方法）に、少なくともほぼ、および／または、最大でほぼ、次の比：１．５：１、２：１、２．５：１、３：１、３．５：１、４：１、５：１、６：１、７：１、８：１、９：１、１０：１、１２：１、および１５：１のいずれかによって行われ得る。フィルムは、１つの方向にこれらの量のいずれかにより、また別の方向にこれらの量のいずれかの別の量により延伸され得る。
【００８８】
フィルムは、１つの方向（例えば、流れ方向または横方向）に、および／または、流れ方向および横方向の両方に、少なくともほぼ、および／または、最大でほぼ次の：５％、７％、９％、１０％、１２％、１５％、２５％、３０％、４０％、４５％、５０％、５５％、６０％、７０％、７５％、および８０％のいずれかの、１００℃での自由収縮を有し得る。フィルムは、流れ方向および／または横方向に、次の温度：９０．８０、７０、６０、５０、および４０℃のいずれかで、上記収縮量のいずれかを有し得る。例えば、フィルムは、横方向に少なくとも約６０％の、８０℃での自由収縮、および、流れ方向に最大で約１０％の、６０℃での自由収縮を有し得る。また、フィルムは、様々な温度で上記収縮値の任意の組合せを有し得る；例えば、フィルムは、少なくとも１方向に少なくとも約７５％の、９０℃での自由収縮、および、任意の方向に最大で約５％の、７０℃での自由収縮を有し得る。フィルムは、例えば選択された温度（例えば、７０℃）での収縮性を減少させるために、アニールされてもよい。
【００８９】
フィルムは、例えば収縮開始温度を上げるために、延伸されたフィルムの自由収縮をわずかにもしくは相当に小さくするようにアニールまたはヒートセットされてもよい。フィルムは、次の温度：６５、６０、５５、５０、４５、および４０℃のいずれかで、約３％、２％、および１％のいずれか未満の、任意の方向における自由収縮を有し得る。
【００９０】
フィルムの自由収縮は、ＡＳＴＭ  Ｄ  ２７３２（これは参照によりその全体を本明細書に組み込む）に従って、選択された熱量を受けたときに（すなわち、指定の温度への暴露で）、１０ｃｍ×１０ｃｍのフィルム試料における寸法変化パーセントを測定することによって求められる。本出願における自由収縮へのすべての言及はこの標準に従って測定される。
【００９１】
フィルムは、例えば、適切な任意のインク印刷法（例えば、ロータリースクリーン、グラビア、またはフレキソグラフィー技法）によって、それに付けられた印刷画像を有し得る。印刷画像は、スキン層に付けられ得る。印刷画像は、例えば、収縮チューブのフィルムの内側層に付けられた裏印刷画像として付けることができる。
【００９２】
収縮チューブ
物品は、収縮チューブ、例えば、フィルム１２を含む収縮チューブ１０（収縮チューブラベルまたはシュリンクバンド（ｓｈｒｉｎｋ  ｂａｎｄ）としても知られている。）であり得る（図１−２）。収縮チューブ１０は、継ぎ目付き（ｓｅａｍｅｄ）収縮チューブ（図１に示す）、継ぎ目なし（ｓｅａｍｌｅｓｓ）収縮チューブ、またはロールで供給される収縮チューブ（すなわち、ラップアラウンドラベリング用の、ロールで供給される収縮フィルムによって形成された）であり得る。
【００９３】
フィルムを含む継ぎ目付き収縮チューブは、フィルムの平坦な形状から製造でき、フィルムは、例えば接着剤による継ぎを用いて、フィルムをそれ自体にくっ付けて継ぎ目１４を有するチューブを形成することによってチューブへと継ぎ合わせられる。チューブ１０が印刷される場合、フィルムのチューブへの形成は、画像がフィルム上に印刷された後で行うことができる。印刷された画像１８は、内側表面２０に裏印刷画像として付けることができる。次いで、チューブは芯に巻くことができる。次に、チューブのロールは芯から巻き戻され、個々の長さに切断されて、個々の継ぎ目付収縮チューブを形成することができる。次いで、収縮チューブは、収縮チューブが適用される品物（例えば、容器１６）を囲むように置くことができる。次に、熱が加えられ（例えば、収縮チューブが付いた品物を、例えば水蒸気または熱風を用いる加熱トンネル内に入れることよって）、その結果、収縮チューブの熱収縮特性が活性化され、図２に示されているように、収縮チューブが囲む品物の形状に沿うように収縮チューブが収縮する。
【００９４】
フィルムを含む継ぎ目なしの収縮チューブは、所望のチューブ形状を有するチューブ形状にフィルムを押し出すことによって製造され得る。得られたチューブは印刷され、所望の長さに切断されて、個々の収縮チューブを形成できる。
【００９５】
フィルムを含む、ロールで供給される収縮チューブは、１）所望の寸法に切断されたフィルムの最先端にピックアップ用接着剤を付けるステップ、２）最先端を容器に固着させるステップ、３）フィルムが容器を囲むように、容器およびフィルムを互いに相対的に動かすステップ、４）フィルムの後端部に接着剤を付けるステップ、５）フィルムの後端部を容器に、またはフィルムの最先端部分に固着させるステップ、および６）フィルムの収縮特性を活性化させるために収縮チューブ／容器を熱に曝すステップ、によって製造され得る。
【００９６】
フィルムを含む収縮チューブは、例えば、１）品物に付けられるラベルとして、２）タンパーエビデント（ｔａｍｐｅｒ  ｅｖｉｄｅｎｔ）のシールもしくはパッケージング材料（例えば、タンパー−エビデントネックバンド（ｎｅｃｋ  ｂａｎｄ））として、および／または、３）２つ以上の品物を１つに纏めるために（例えば、マルチ−パッケージング）、用いることができる。収縮チューブは、容器を包み込む全身用チューブであり得る。収縮チューブは、成形された容器、および／または、形に合わせて作られた容器（例えば、非対称形状の容器）を包み込むのに使用され得る。
【００９７】
フィルムの使用
前述のように、物品はフィルムであり得る。フィルムを含むパッケージは、製品、例えば農産物（例えば、野菜、果物）、チーズ、肉製品、新鮮な赤肉製品、鶏肉、豚肉、牛肉、ソーセージ、および魚の１種以上から選択される食物製品を包み込むことができる。パッケージは、フィルムを含むバッグであり得る。例えば、フィルムは、例えば、選択された部分で内側層をそれ自体にシールすることによって、または、選択された部分で内側層を外側層にシールすること（すなわち、ラップシーる。）によって、バッグに形成できる。有用なバッグの形態には、エンド−シールバッグ、サイド−シールバッグ、Ｌ−シールバッグ（すなわち、上部を開いたままにして底全体と片側に沿ってシーる。）、およびパウチ（すなわち、上部は開いたままで、３つの側面でシーる。）が含まれる。フィルムは、チューブ状の形態で提供され得るので、その場合、閉じたバッグを形成するためには、末端のシールと上端のシールだけをする必要がある。
【００９８】
バッグを形成した後、製品がバッグに挿入され、バッグの開いた端部は、製品を閉じ込めるためにシールすることができる。フィルムはまた、製品の回りに巻きつけ、ヒートシールして製品を包み込むパッケージとすることができる。フィルムは、トレイ上にある製品（例えば、食物製品）を覆い、守るためのラップとして使用され得る。フィルムは、パッケージ化された製品のための、支持体（例えば、トレイ）にシールされるようになっている蓋として使用され得る。
【００９９】
製品を包み込むパッケージは、フィルムの熱収縮特性を活性化させるために高温に曝され、その結果、フィルム、および／または、フィルムを含むパッケージは、包み込まれたパッケージ化製品の外形に沿うようになり得る。例えば、パッケージは、熱風または水蒸気のトンネルあるいは熱湯浴に通すことができる。
【０１００】
フィルムは、例えば任意の適切なインク印刷法（例えば、ロータリースクリーン、グラビア、またはフレキソグラフィー法）によって、それに付けられた印刷画像を有し得る。印刷画像は、ブレンドを含む１つ以上の層に付けることができる。
【０１０１】
フィルムは蓋として使用され得る。フィルムはパッケージの上包（ｏｖｅｒｗｒａｐ）として使用され得る。
【０１０２】
シートおよびトレイ
物品はシートであり得る。前述の通り、シートは、約１５ミルを超える厚さを有する。シートは、少なくともほぼ次の値：１６ミル、１８ミル、２０ミル、２３ミル、２６ミル、および３０ミルのいずれかの厚さを有し得る。シートは、ほぼ次の値：６０ミル、５０ミル、４０ミル、３５ミル、３０ミル、および２５ミルのいずれか未満の厚さを有し得る。
【０１０３】
フィルムとしての物品に関する上の記述−すなわち、層の数、層の構成、層の組成、外観、製造方法に関する−は、シートとしての物品にも当てはまる。
【０１０４】
物品は、トレイのような熱形成された物品であり得る。トレイは、例えば、所望の形状にシートを熱成形することによって形成され得る。トレイを形成するためにシートを熱形成する方法は、当技術分野においてよく知られているので、ここでは詳細に記載しない。次の実施例は、本発明をさらに例示し説明するという目的で記載され、如何なる点においても限定と見なされるべきではない。特に断らなければ、部数およびパーセンテージのすべては重量に基づく。
【実施例】
【０１０５】
下の実施例において、以下の省略形は次の意味を有する。
【０１０６】
ＰＬＡ１は、ポリ乳酸で、ＮＡＴＵＲＥＷＯＲＫＳ  ４０３２Ｄの商用名でＮａｔｕｒｅＷｏｒｋｓ  ＬＬＣから入手可能である。
【０１０７】
ＥＶＡ１は、エチレン／ビニルアセテートコポリマーで、約５０ｗｔ％のビニルアセテートモノマー含量を有し、ＬＥＶＡＭＥＬＴ  ５００の商用名でＬａｎｘｅｓｓ  Ｃｏｒｐｏｒａｔｉｏｎから入手可能である。
【０１０８】
ＥＶＡ２は、エチレン／ビニルアセテートコポリマーで、約４０ｗｔ％のビニルアセテートモノマー含量を有し、ＬＥＶＡＭＥＬＴ  ４００の商用名でＬａｎｘｅｓｓ  Ｃｏｒｐｏｒａｔｉｏｎから入手可能である。ＥＶＡ３は、エチレン／ビニルアセテートコポリマーで、約２８ｗｔ％のビニルアセテートモノマー含量、約０．９５ｇ／ｃｍ３の密度、および約７４℃の融点を有し、ＥＬＶＡＸ  ３１８２−２の商用名でＤｕＰｏｎｔから入手可能である。
【０１０９】
ＥＶＡ４は、エチレン／ビニルアセテートのコポリマーで、約１４．４ｗｔ％のビニルアセテートモノマー含量、２３℃で約０．９３ｇ／ｃｍ３の密度、および約８７℃の融点を有し、ＥＳＣＯＲＥＮＥ  ＬＤ  ７１３．９３の商用名でＥｘｘｏｎＭｏｂｉｌ  Ｃｏｒｐｏｒａｔｉｏｎから入手可能である。
【０１１０】
ＥＶＡ５は、エチレン／ビニルアセテート／メタクリル酸コポリマーで、約１８．４ｗｔ％のビニルアセテートモノマー含量、約２ｗｔ％のメタクリル酸モノマー含量、約０．９４ｇ／ｃｍ３の密度、および約８７℃の融点を有し、ＢＹＮＥＬ  ３１０１の商用名でＤｕＰｏｎｔ  Ｃｏｒｐｏｒａｔｉｏｎから入手可能である。
【０１１１】
ｍＥＶＡ１は、無水マレイン酸で変性されたエチレン／ビニルアセテートコポリマーで、約２８ｗｔ％のビニルアセテートモノマー含量を有し、ＦＵＳＡＢＯＮＤ  ＭＣ２５０Ｄの商用名でＤｕＰｏｎｔ  Ｃｏｒｐｏｒａｔｉｏｎから入手可能である。
【０１１２】
ｍＥＶＡ２は、無水マレイン酸で変性されたエチレン／ビニルアセテートコポリマーで、約２５ｗｔ％のビニルアセテートモノマー含量、および約０．９８ｇ／ｃｍ３の密度を有し、ＢＹＮＥＬ  ３８６１の商用名でＤｕＰｏｎｔ  Ｃｏｒｐｏｒａｔｉｏｎから入手可能である。
【０１１３】
ｍＥＭＡ１は、無水マレイン酸で変性されたエチレン／メチルアクリレートコポリマーで、約１８ｗｔ％のメチルアクリレートモノマー含量、および約０．９３ｇ／ｃｍ３の密度を有し、ＢＹＮＥＬ  ２１Ｅ８１０の商用名でＤｕＰｏｎｔ  Ｃｏｒｐｏｒａｔｉｏｎから入手可能である。
【０１１４】
ＥＡＯ１は、エチレン／オクテンコポリマーで、約４５ｗｔ％のオクテンコモノマー含量を有し、ＥＮＧＡＧＥ  ８８４２の商用名でＤｏｗ  Ｃｏｒｐｏｒａｔｉｏｎから入手可能である。
【０１１５】
ＥＶＯＨ１は、エチレン／ビニルアルコールコポリマーで、約５６モル％のビニルアルコールモノマー含量を有し、ＥＶＡＬ  Ｅ１５１Ａの商用名でＥｖａｌｃａ／Ｋｕｒａｒａｙ  Ｃｏｍｐａｎｙから入手可能である。
【０１１６】
イオノマー１は、イオノマー、すなわち、亜鉛で中和したエチレン／メタクリル酸コポリマーで、０．９４ｇ／ｃｍ３の密度、および約９０℃の融点を有し、ＳＵＲＬＹＮ  １６５０の商用名でＤｕＰｏｎｔ  Ｃｏｒｐｏｒａｔｉｏｎから入手可能である。
【０１１７】
ＰＥＴＧ１は、グリコールで変性されたポリ（エチレンテレフタレート）で、Ｅａｓｔａｒ  ６７６３の商用名でＥａｓｔｍａｎ  Ｃｏｒｐｏｒａｔｉｏｎから入手可能であり、約３４モル％のシクロヘキサンジメタノールモノマー含量、約１６モル％のエチレングルコールモノマー含量、および５０モル％のテレフタル酸モノマー含量を有すると考えられる。
【０１１８】
ＰＥＣ１は、均一ポロピレン／エチレンコポリマーで、ＶＩＳＴＡＭＡＸＸ  ＶＭ１１００の商用名でＥｘｘｏｎＭｏｂｉｌ  Ｃｏｒｐｏｒａｔｉｏｎから入手可能である（０．８６０ｇ／ｃｍ３の密度、および１３．４ｗｔ％のエチエンコモノマー含量を有すると考えられる。）。
【０１１９】
ＶＬＤＰＥ１は、シングルサイト触媒による超低密度のエチレン／ブテンポリエチレンコポリマーで、ＥＸＡＣＴ  ３０２４の商用名でＥｘｘｏｎＭｏｂｉｌから入手可能であり、約０．９０５ｇ／ｃｍ３の密度および約９８℃の融点を有すると考えられる。
【０１２０】
ＳＢＳ１は、スチレン／ブタジエン／スチレンブロックコポリマーで、約２７ｗｔ％のスチレンコモノマー含量および６３ｗｔ％のブタジエンコモノマー含量を有し、ＫＲＡＴＯＮ  ＭＤ  ６９３２の商用名でＫｒａｔｏｎ  Ｐｏｌｙｍｅｒｓから入手可能である。
【０１２１】
ｍＳＥＢＳ１は、無水マレイン酸で変性された（１．７ｗｔ％）スチレン／エチレン−ブチレン／スチレンブロックコポリマーで、約２７ｗｔ％のスチレンコモノマー含量を有し、ＫＲＡＴＯＮ  ＦＧ  １９０１の商用名でＫｒａｔｏｎ  Ｐｏｌｙｍｅｒｓから入手可能である。
【０１２２】
ｍＳＥＢＳ２は、無水マレイン酸で変性された（１．０ｗｔ％）スチレン／エチレン−ブチレン／スチレンブロックコポリマーで、約１３ｗｔ％のスチレンコモノマー含量を有し、ＫＲＡＴＯＮ  ＦＧ  １９２４の商用名でＫｒａｔｏｎ  Ｐｏｌｙｍｅｒｓから入手可能である。
【０１２３】
ＳＢＳ２は、スチレン／ブタジエン／スチレンブロックコポリマーで、約７５ｗｔ％のスチレンコモノマー含量および２５ｗｔ％のブタジエンコモノマー含量を有し、ＫＲＡＴＯＮ  ＭＤ  ６４５９の商用名でＫｒａｔｏｎ  Ｐｏｌｙｍｅｒｓから入手可能である。
【０１２４】
ｅＭＡ／ＧＭＡ１は、エチレン／メチルアクリレート／グリシジルメタクリレートコポリマーで、約２４ｗｔ％のメチルアクリレートコモノマー含量、および約８ｗｔ％のグリシジルメタクリレートコモノマー含量を有すると考えられ、ＬＯＴＡＤＥＲ  ８９００に商用名でＡｒｋｅｍａ  Ｃｏｒｐｏｒａｔｉｏｎから入手可能である。
【０１２５】
実施例１および２
Ａ／Ｂ／Ａの層構成、および約２から約３ミルの全厚を有する実施例１のフィルムを製造した。各層は全厚の約３分の１であった。フィルムはＲａｎｄｃａｓｔｌｅキャスト押出機を用いて押し出した。外層「Ａ」はＰＬＡ１であった。内層「Ｂ」はＥＶＡ１であった。ＥＶＡ１のビニルアセテートコモノマー含量は、Ｂ層が１００％ＥＶＡ１であったので、Ｂ層の重量に対して５０ｗｔ％であった。
【０１２６】
実施例２のフィルムを、「Ｂ」層がＥＶＡ２であったこと以外は、実施例１のフィルムと同様に製造した。ＥＶＡ２のビニルアセテートコモノマー含量は、Ｂ層が１００％ＥＶＡ２であったので、Ｂ層の重量に対して４０ｗｔ％であった。
【０１２７】
「Ａ」と「Ｂ」の層の間の接着強度を、表１に報告の通り評価した。実施例１および実施例２のフィルムの各々では、「Ａ」と「Ｂ」のフィルム層の間の接着は非常に強固であったので、Ｉｎｓｔｒｏｎ  ｍｉｎｉ５５測定機を用いて層間接着強度を測るために層を互いに引き離すことはできなかった。
【０１２８】
実施例３
Ａ／Ｂ／Ａの層構成、および約２から約３ミルの全厚を有する実施例３のフィルムを製造した。各層は全厚の約３分の１であった。フィルムは、Ｒａｎｄｃａｓｔｌｅキャスト押出機を用いて押し出した。外層「Ａ」はＰＬＡ１であった。内層「Ｂ」はＥ／ＭＡ／ＧＭＡ１であった。Ｂ層の重量に対する不飽和エステルコモノマー含量は、Ｂ層が１００％Ｅ／ＭＡ／ＧＭＡ１であったので、約３２ｗｔ％（２４ｗｔ％プラス８ｗｔ％）であった。
【０１２９】
「Ａ」と「Ｂ」の層の間の接着強度を評価し、表１に報告した。実施例３のフィルムでは、「Ａ」と「Ｂ」のフィルム層の間の接着は非常に強固であったので、Ｉｎｓｔｒｏｎ  ｍｉｎｉ５５装置を用いて層間接着強度を測るために層を互いに引き離すことはできなかった。
【０１３０】
比較例１から９
比較フィルム１から９を、「Ｂ」層が表１に示す通りであったこと以外は、実施例１のフィルムと同様に製造した。各フィルムの「Ａ」と「Ｂ」の層の間の層間接着強度を評価し、やはり表１に示す。
【０１３１】
【表１】
2009535236.tif 000003
【０１３２】
実施例４から６および比較例１０から１４
Ｃ／Ｂ／Ａ／Ｂ／Ｃの層構成および約４ミルの全厚を有する、実施例４から６のフィルムおよび比較例１０から１４のフィルムをそれぞれ製造した。ＢおよびＣの層はそれぞれ約０．５ミルの厚さであり、Ａ層は約２ミルの厚さであった。フィルムは、フラットキャスト押出ラインを用いて押し出した。内層「Ａ」はＰＬＡ１であった。外層ＣはＶＬＤＰＥ１であった。「Ｂ」の結合層は下の表２に示す通りであった。各フィルムの「Ａ」と「Ｂ」の層の間の層間結合強度を評価し、同じく表２に示す。
【０１３３】
【表２】
2009535236.tif 000004
【０１３４】
実施例７から１２および比較例１５から１７
Ａ／Ｂ／Ａの層構成および約２から約３ミルの全厚を有する、実施例７から１２のフィルムおよび比較例１５から１７のフィルムを製造した。各層は全厚の約３分の１であった。フィルムは、Ｒａｎｄｃａｓｔｌｅキャスト押出機を用いて押し出した。外層「Ａ」はＰＬＡ１であった。内層「Ｂ」は、表３に記載の通りであった。各フィルムの「Ａ」と「Ｂ」の層の間の層間接着強度を評価し、同じく表３に示す。
【０１３５】
【表３】
2009535236.tif 000005
2009535236.tif 000006
【０１３６】
本明細書に挙げられる任意の数値範囲は、任意の低い方の値と高い方の値との間に少なくとも２単位の開きがあるという条件で、低い方の値から高い方の値までの、１単位づつ増加するすべての値を含む。例として、成分の量またはプロセス変数（例えば、温度、圧力、時間）の値が、１から９０、２０から８０、もしくは３０から７０までのいずれかの範囲にあり得る、あるいは、少なくとも１、２０、もしくは３０、および／または、最大で９０、８０、もしくは７０であり得ると記載されている場合、本明細書では、１５から８５、２２から６８、４３から５１、および３０から３２、同様に、少なくとも１５、少なくとも２２、および最大で３２のような値が、明示的に列挙されていると想定されている。１未満である値では、１単位は、適宜、０．０００１、０．００１、０．０１または０．１であると考えられている。これらは明確に意図されているものの単なる例であり、列挙されている最低値と最大値との間の数値のすべての可能な組合せは、同様に、本明細書において明示的に記載されていると見なされるべきである。
【０１３７】
上の説明は、本発明の好ましい実施形態のものである。様々な改変および変更が、特許請求の範囲に定められる本発明の精神およびより広い態様から逸脱することなくなされ得るが、これらは、均等論を含めて、特許法の原則に従って解釈されるべきである。特許請求の範囲および具体例を除いて、または特に断らなければ、物質の量、反応条件、使用条件、分子量、および／または炭素原子の数などの値を示す、本説明における数量のすべては、本発明の最も広い範囲の説明では「約」という語によって修飾されていると理解されるべきである。「ａ」、「ａｎ」、「ｔｈｅ」、または「ｓａｉｄ」のような冠詞を用いる単数形での、開示における品目または特許請求の範囲における要素への言及は、明白にそうであると言われていなければ、その品目または要素を単数に限定していると解釈されてはならない。本出願において記載された定義および開示は、組み込まれた引用文献に存在し得る、合致しない如何なる定義および開示にも優先される。ＡＳＴＭ試験へのすべての言及は、本出願の優先権獲得日現在で確認される、現在承認され、刊行されている最新のＡＳＴＭ試験に対してなされている。このような刊行された各々のＡＳＴＭ試験法は、この参照によりその全体を本明細書に組み込む。
【図面の簡単な説明】
【０１３８】
【図１】容器を囲む、本発明のフィルムの実施形態を備える収縮チューブの代表的な斜視図である。
【図２】容器の周りに収縮して収縮ラベル付き容器を与える、図１の収縮チューブの代表的な斜視図である。
【図１】
2009535236.tif 000007
【図２】
2009535236.tif 000008
【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
ポリ乳酸を含む第１層；
第１層に直接隣接する第２層であり、
ｉ）エチレン／不飽和エステルコポリマー（エチレン／不飽和エステルコポリマーの不飽和エステルコモノマー含量は、第２層の重量に対して少なくとも約３５ｗｔ％である。）；
ｉｉ）エチレン／アルキル（メタ）アクリレート／グリシジル（メタ）アクリレートコポリマー（エチレン／アルキル（メタ）アクリレート／グリシジル（メタ）アクリレートコポリマーの不飽和エステルコモノマー含量は第２層の重量に対して少なくとも約３０ｗｔ％である。）；および
ｉｉｉ）第２層の重量に対して少なくとも約３０ｗｔ％のスチレン系ブロックコポリマー（第２層の重量に対して最大で約７３ｗｔ％のスチレンコモノマー含量を有する。）
の１つ以上から選択されるコポリマーを含む第２層
を備える物品。
【請求項２】
第１層が、第１層の重量に対して、少なくとも約５０ｗｔ％、または少なくとも約９０ｗｔ％、または少なくとも約９５ｗｔ％のポリ乳酸を含む、請求項１の物品。
【請求項３】
第２層が、第２層の重量に対して少なくとも約５０ｗｔ％、または少なくとも約８０ｗｔ％の選択されたコポリマーを含む、請求項１または２の物品。
【請求項４】
さらに第３層（第３層の重量の約５０％未満のポリ乳酸を含む。）を備え、第３層が第２層に直接隣接している、請求項１から３のいずれかの物品。
【請求項５】
第３層が、ポリオレフィン、ポリエステル、ポリスチレン、およびポリアミドから選択される１種以上のポリマーを、第３層の重量の少なくとも約５０％含む、請求項４の物品。
【請求項６】
第３層が、ポリエチレン、ポリプロピレン、プロピレン／エチレンコポリマー、エチレン／環状オレフィンコポリマー、およびエチレン／ビニルアセテートコポリマーから選択される１種以上のポリオレフィンを含む、請求項５の物品。
【請求項７】
１００℃において少なくとも１つの方向に少なくとも約１０％の自由収縮を有する多層フィルムである、請求項１から６のいずれかの物品。
【請求項８】
多層フィルムの全体の密度が約１ｇ／ｃｃ未満である、請求項７の物品。
【請求項９】
多層フィルムの全体の密度が約１ｇ／ｃｃを超える、請求項７の物品。
【請求項１０】
第２層の選択されたコポリマーがエチレン／不飽和エステルコポリマーを含み、エチレン／不飽和エステルコポリマーの不飽和エステルコモノマー含量が、第２層の重量に対して、少なくとも約３５ｗｔ％、または少なくとも約３９ｗｔ％、または少なくとも約４０ｗｔ％、または少なくとも約４３ｗｔ％、または少なくとも約５０ｗｔ％である、請求項１から９のいずれかの物品。
【請求項１１】
エチレン／不飽和エステルコポリマーの不飽和エステルコモノマー含量が、第２層の重量に対して、最大で約８０ｗｔ％、または最大で約７５ｗｔ％、または最大で約７０ｗｔ％である、請求項１０の物品。
【請求項１２】
エチレン／不飽和エステルコポリマーが、４から１２個の炭素原子を有する脂肪族カルボン酸のビニルエステルコモノマーを含む、請求項１０から１１のいずれかの物品。
【請求項１３】
エチレン／不飽和エステルコポリマーが、４から１２個の炭素原子、好ましくは４から８個の炭素原子を有するアルキル（メタ）アクリレートコモノマーを含む、請求項１０から１２のいずれかの物品。
【請求項１４】
第２層の選択されたコポリマーがエチレン／アルキル（メタ）アクリレート／グリシジル（メタ）アクリレートコポリマーを含み、エチレン／アルキル（メタ）アクリレート／グリシジル（メタ）アクリレートコポリマーの不飽和エステルコモノマー含量が、第２層の重量に対して、少なくとも約３０ｗｔ％、または少なくとも約３２ｗｔ％、または少なくとも約３５ｗｔ％、または少なくとも約４０ｗｔ％である、請求項１から９のいずれかの物品。
【請求項１５】
エチレン／アルキル（メタ）アクリレート／グリシジル（メタ）アクリレートコポリマーの不飽和エステルコモノマー含量が、第２層の重量に対して最大で約７５ｗｔ％である、請求項１４の物品。
【請求項１６】
第２層の選択されたコポリマーが、第２層の重量に対して、最大で約７３ｗｔ％のスチレンコモノマー含量、または最大で約６０ｗｔ％のスチレンコモノマー含量、または最大で約４０ｗｔ％のスチレンコモノマー含量を有するスチレン系ブロックコポリマーを、第２層の重量に対して少なくとも約３０ｗｔ％含む、請求項１から９のいずれかの物品。
【請求項１７】
スチレン系ブロックコポリマーが、第２層の重量に対して、少なくとも約１０ｗｔ％のスチレンコモノマー含量、または少なくとも約２０ｗｔ％のスチレンコモノマー含量を有する、請求項１６の物品。
【請求項１８】
スチレン系ブロックコポリマーがスチレン／ブタジエン／スチレンブロックコポリマー、またはスチレン／エチレン−ブチレン／スチレンブロックコポリマーを含む、請求項１６または１７の物品。
【請求項１９】
請求項７から９のいずれかの多層フィルムを含む収縮チューブ。
【請求項２０】
請求項１９の収縮チューブを、容器を囲むように置くステップ、および
収縮チューブを収縮させて収縮チューブを容器に沿うようにするステップ
を含む、容器にラベルを被せる方法。
【手続補正２】
【補正対象書類名】明細書
【補正対象項目名】０１２０
【補正方法】変更
【補正の内容】
【０１２０】
ＳＢＳ１は、スチレン／ブタジエン／スチレンブロックコポリマーで、約２７ｗｔ％のスチレンコモノマー含量および７３ｗｔ％のブタジエンコモノマー含量を有し、ＫＲＡＴＯＮ  ＭＤ  ６９３２の商用名でＫｒａｔｏｎ  Ｐｏｌｙｍｅｒｓから入手可能である。
【手続補正３】
【補正対象書類名】明細書
【補正対象項目名】０１２１
【補正方法】変更
【補正の内容】
【０１２１】
ｍＳＥＢＳ１は、無水マレイン酸で変性された（１．７ｗｔ％）スチレン／エチレン−ブチレン／スチレンブロックコポリマーで、約３０ｗｔ％のスチレンコモノマー含量を有し、ＫＲＡＴＯＮ  ＦＧ  １９０１の商用名でＫｒａｔｏｎ  Ｐｏｌｙｍｅｒｓから入手可能である。
【手続補正４】
【補正対象書類名】明細書
【補正対象項目名】０１３５
【補正方法】変更
【補正の内容】
【０１３５】
【表３】
2009535236.tif 000009
2009535236.tif 000010
【国際調査報告】
2009535236.tif 000011
2009535236.tif 000012
2009535236.tif 000013